СПОСОБ ПЕРЕРАБОТКИ ЗОЛОТОСОДЕРЖАЩИХ ПОЛИМЕТАЛЛИЧЕСКИХ РУД, КОНЦЕНТРАТОВ, ВТОРИЧНОГО СЫРЬЯ

1. Способ переработки золотосодержащих полиметаллических руд, концентратов, вторичного сырья, включающий активацию исходного материала электровоздействием, отличающийся тем, что исходный материал подают в активационную камеру, при этом электровоздействие осуществляют с помощью электродов, размещенных в упомянутой камере, с приложением к электродам импульсов высокого напряжения.
2. Способ по п.1, отличающийся тем, что указанные импульсы высокого напряжения имеют следующие параметры: длительность от 10 до 1000 мкс, предпочтительно 20-200 мкс, частота от 10 Гц до 50 кГц, амплитуда до 1000 В.
3. Способ по п.1, отличающийся тем, что амплитуду импульсов напряжения в процессе электровоздействия поддерживают постоянной.
4. Способ по п.1, отличающийся тем, что в процессе электровоздействия исходный материал дополнительно подвергается перемешиванию.
5. Способ по п.1, отличающийся тем, что исходный материал перед электровоздействием смачивают, например, водой.
6. Способ по п.1, отличающийся тем, что перед электровоздействием исходный материала смешивают с электролитом.
7. Способ по п.1, отличающийся тем, что для активации исходного материала с низкой электропроводностью его смешивают с токопроводящим порошком и/или с электролитом.
8. Способ по п.7, отличающийся тем, что в качестве токопроводящего порошка используют, например, графит, и/или сталь, и/или пиролюзит, и/или алюминий.
9. Способ по п.7, отличающийся тем, что исходный материал с токопроводящим порошком смешивают в соотношении от 10:2 до 10:1.
10. Способ по п.7, отличающийся тем, что исходный материал смешивают с электролитом в соотношении т/ж (твердое/ жидкое) от 10:4 до 10:1.
11. Способ по п.7, отличающийся тем, что исходный материал с токопроводящим порошком смешивают в соотношении от 10:2 до 10:1, а затем с электролитом в соотношении т/ж (твердое/ жидкое) от 10:4 до 10:1.
12. Способ по п.7, отличающийся тем, что в качестве электролита используют водный раствор, содержащий бораты, и/или фосфаты, и/или фториды, и/или нитраты щелочных или щелочноземельных металлов с концентрацией солей от 0,1 до 150 г/л.
13. Способ по п.12, отличающийся тем, что в качестве электролита для разупрочнения сульфидных руд водный раствор электролита дополнительно содержит хлорид-ионы.
14. Способ по п.12, отличающийся тем, что для разупрочнения руд, в которых благородные металлы ассоциированы с кварцем, водный раствор электролита содержит фторид аммония, и/или бифторид аммония, и/или фториды щелочных и/или щелочноземельных металлов.
15. Способ по п.1, отличающийся тем, что процесс электровоздействия осуществляют многократно (или циклически).
16. Способ по п.1, отличающийся тем, что процесс активации рудного материала осуществляют одновременно с процессом выщелачивания и/или сорбционного концентрирования ценного компонента.